(57)【要約】  本発明は、（Ａ）ポリカーボネート樹脂；（Ｂ）炭酸カルシウム、タルクおよび珪灰石のうちの少なくとも１つを含む無機フィラー；（Ｃ）グリシジル基を含むポリオレフィン系樹脂；ならびに（Ｄ）リン系難燃剤を含む樹脂組成物、およびこれから製造された成形品に関する。【特許請求の範囲】
【請求項１】
（Ａ）ポリカーボネート樹脂；
（Ｂ）炭酸カルシウム、タルクおよび珪灰石のうちの少なくとも１つを含む無機フィラー；
（Ｃ）グリシジル基を含むポリオレフィン系樹脂；ならびに
（Ｄ）リン系難燃剤を含む、樹脂組成物。
【請求項２】
前記無機フィラーの含有量は、前記樹脂組成物の総重量に対して３〜３０重量％である、請求項１に記載の樹脂組成物。
【請求項３】
前記無機フィラーは、前記炭酸カルシウム、前記タルク、および前記珪灰石からなる群から選択される第１無機フィラー、ならびに前記炭酸カルシウム、前記タルクおよび前記珪灰石からなる群から選択され、前記第１無機フィラーとは異なる第２無機フィラーを含み、
前記第１無機フィラーおよび前記第２無機フィラーは１：９〜９：１の重量比で含まれる、請求項１に記載の樹脂組成物。
【請求項４】
前記グリシジル基を含むポリオレフィン系樹脂は、エポキシ基を有するポリエチレン骨格を含む、請求項１に記載の樹脂組成物。
【請求項５】
前記グリシジル基を含むポリオレフィン系樹脂は、エチレングリシジルメタクリレート共重合体にスチレン系重合体またはアクリロニトリル−スチレン共重合体が共重合された、請求項４に記載の樹脂組成物。
【請求項６】
前記グリシジル基を含むポリオレフィン系樹脂は、前記樹脂組成物１００重量部に対して０．１〜１０重量部含まれる、請求項１に記載の樹脂組成物。
【請求項７】
前記リン系難燃剤は、ビスフェノール−Ａビス（ジフェニルホスフェート）である、請求項１に記載の樹脂組成物。
【請求項８】
前記リン系難燃剤は、前記樹脂組成物１００重量部に対して５〜２５重量部含まれる、請求項１に記載の樹脂組成物。
【請求項９】
請求項１〜８のいずれか１項に記載の樹脂組成物から製造される、成形品。
【発明の詳細な説明】
【技術分野】
【０００１】
本発明は、樹脂組成物およびこれから製造された成形品に関する。
【背景技術】
【０００２】
一般に、ポリカーボネート（Ｐｏｌｙｃａｒｂｏｎａｔｅ、ＰＣ）樹脂は、エンジニアリングプラスチックに属し、衝撃強度および耐熱度、寸法安定性、耐候性、耐薬品性、電気特性に優れ、かつ透明な利点がある。また、各種無機フィラーの投入によりコストダウンおよびモジュラスを強化させることができる特徴を有している。
【０００３】
しかし、適用される無機フィラーの種類および形状により外観に差異が発生することもあり、剛性などの寸法安定性は高くなるが、ＰＣ樹脂の熱分解が起こることがある。
【０００４】
ＰＣ素材の熱安定性を確保するために熱安定剤および酸化防止剤などの添加剤を使用することができるが、過剰な適用時、融点が低くて分子間の融着によるブロッキングが発生する可能性があり、ヒドロキシル基を含む無機フィラーを使用して塩基度を低くする方法も使用できるが、所望する水準の熱安定性を達成することは難しい。
【発明の概要】
【発明が解決しようとする課題】
【０００５】
本発明の一実施形態は、熱安定性および耐衝撃性に優れた樹脂組成物を提供することである。
【０００６】
本発明の他の実施形態は、前記樹脂組成物から製造された成形品を提供することである。
【課題を解決するための手段】
【０００７】
本発明の一実施形態は、（Ａ）ポリカーボネート樹脂、（Ｂ）炭酸カルシウム、タルクおよび珪灰石のうちの少なくとも１つを含む無機フィラー、（Ｃ）グリシジル基を含むポリオレフィン系樹脂、ならびに（Ｄ）リン系難燃剤を含む樹脂組成物を提供する。
【０００８】
上記無機フィラーの含有量は、前記樹脂組成物の総重量に対して３〜３０重量％であり得る。
【０００９】
上記無機フィラー中の炭酸カルシウムとタルクまたは珪灰石が１：９〜９：１の重量比で含まれ得る。
【００１０】
上記グリシジル基を含むポリオレフィン系樹脂は、エポキシ基を有するポリエチレン骨格を含むことができる。
【００１１】
上記グリシジル基を含むポリオレフィン系樹脂は、エチレングリシジルメタクリレート共重合体にスチレン系重合体またはアクリロニトリル−スチレン共重合体が共重合されたものであり得る。
【００１２】
上記グリシジル基を含むポリオレフィン系樹脂は、前記樹脂組成物１００重量部に対して０．１〜１０重量部含まれ得る。
【００１３】
上記リン系難燃剤は、ビスフェノール−Ａビス（ジフェニルホスフェート）であり得る。
【００１４】
上記リン系難燃剤は、前記樹脂組成物１００重量部に対して５〜２５重量部含まれ得る。
【００１５】
本発明の他の一実施形態は、前記樹脂組成物から製造された成形品を提供する。
【発明の効果】
【００１６】
本発明の一実施形態によれば、ポリカーボネート樹脂の熱分解を防止することによって、熱安定性および耐衝撃性に優れた樹脂組成物を提供することができる。
【発明を実施するための形態】
【００１７】
以下、本発明の実施形態を詳しく説明する。ただし、これは例として提示されたものであり、これによって本発明が限定されることはなく、本発明は、後述する請求項の範疇によって定義されるだけである。
【００１８】
以下、本発明の一実施形態による樹脂組成物についてより詳細に説明する。
【００１９】
本発明の一実施形態により提供される樹脂組成物は、（Ａ）ポリカーボネート樹脂、（Ｂ）炭酸カルシウム、タルクおよび珪灰石のうちの少なくとも１つを含む無機フィラー、（Ｃ）グリシジル基を含むポリオレフィン系樹脂、ならびに（Ｄ）リン系難燃剤を含む。
【００２０】
従来の熱可塑性ポリカーボネート樹脂組成物は、射出成形時に熱安定性向上のために酸化防止剤または熱安定剤を適用したが、上記の添加剤を過剰に使用しても熱安定性向上の程度には限界があり、ポリカーボネート樹脂の物理的物性の低下を避けることができなかった。
【００２１】
しかし、一実施形態による樹脂組成物は、炭酸カルシウム、タルクおよび珪灰石のうちの少なくとも１つを含む無機フィラーを含むことによって、耐衝撃性などの物理的物性を補強できるだけでなく、グリシジル基を含むポリオレフィン系を無機フィラーと一緒に適用して、高温でのポリカーボネート樹脂の熱分解を防止することができる。結果的に、本発明の樹脂組成物は、物理的物性を損なうことなく高温での熱安定性が向上する。
【００２２】
以下、樹脂組成物の各構成成分についてより詳細に説明する。
【００２３】
（Ａ）ポリカーボネート樹脂
本発明の一実施形態によるポリカーボネート樹脂は、下記化学式１で表されるジフェノール類とホスゲン、ハロゲン酸エステル、炭酸エステルまたはこれらの組み合わせと反応させて製造することができる。
【００２４】
【化１】
2021502460.tif 000002
【００２５】
化学式１において、
Ｘは、単結合、置換または非置換の炭素数１〜５のアルキレン、置換または非置換の炭素数１〜５のアルキル化ビニリデン、置換または非置換の炭素数３〜６のシクロアルキレン、置換または非置換の炭素数５〜６のシクロアルキルビニリデン、−ＣＯ、Ｓ、およびＳＯ２からなる群から選択され、
ＲａおよびＲｂは、それぞれ独立して、置換もしくは非置換の炭素数１〜３０のアルキル基、または置換もしくは非置換の炭素数６〜３０のアリール基であり、
ａおよびｂは、それぞれ独立して、０〜４の整数である。
【００２６】
一例として、上記化学式１で表されるジフェノール類は２種以上を組み合わせてポリカーボネート樹脂の繰り返し単位を構成することもできる。例えば、上記ジフェノール類は、４，４’−ジヒドロキシジフェニル、２，２−ビス（４−ヒドロキシフェニル）プロパン（‘ビスフェノール−Ａ’とも言う）、２，４−ビス（４−ヒドロキシフェニル）−２−メチルブタン、ビス（４−ヒドロキシフェニル）メタン、１，１−ビス（４−ヒドロキシフェニル）シクロヘキサン、２，２−ビス（３−クロロ−４−ヒドロキシフェニル）プロパン、２，２−ビス（３，５−ジメチル−４−ヒドロキシフェニル）プロパン、２，２−ビス（３，５−ジクロロ−４−ヒドロキシフェニル）プロパン、２，２−ビス（３，５−ジブロモ−４−ヒドロキシフェニル）プロパン、ビス（４−ヒドロキシフェニル）スルホキシド、ビス（４−ヒドロキシフェニル）ケトン、ビス（４−ヒドロキシフェニル）エーテルなどであり得る。上記ジフェノール類の中で、例えば、２，２−ビス（４−ヒドロキシフェニル）プロパン、２，２−ビス（３，５−ジクロロ−４−ヒドロキシフェニル）プロパンまたは１，１−ビス（４−ヒドロキシフェニル）シクロヘキサンを使用することができる。例えば、一例として、上記ポリカーボネート樹脂はビスフェノール−Ａである、２，２−ビス（４−ヒドロキシフェニル）プロパンであり得る。
【００２７】
一例として、上記ポリカーボネート樹脂は、線状（ｌｉｎｅａｒ）ポリカーボネート樹脂、分岐状（ｂｒａｎｃｈｅｄ）ポリカーボネート樹脂、またはポリエステルカーボネート共重合体樹脂などを含むことができる。
【００２８】
例えば、上記線状ポリカーボネート樹脂の具体的な例としては、ビスフェノール−Ａ系ポリカーボネート樹脂であり得る。上記分岐状ポリカーボネート樹脂の具体的な例としてはトリメリット酸無水物、トリメリット酸などの多官能性芳香族化合物をジフェノール類およびカーボネートと反応させて製造されるポリマーであり得る。上記ポリエステルカーボネート共重合体樹脂は、二官能性カルボン酸をジフェノール類およびカーボネートと反応させて製造することができ、ここで使用されるカーボネートは、ジフェニルカーボネートなどのジアリルカーボネートまたはエチレンカーボネートであり得る。
【００２９】
一例として、上記ポリカーボネート樹脂の重量平均分子量は、１０，０００ｇ／ｍｏｌ〜１００，０００ｇ／ｍｏｌであることができ、例えば１５，０００ｇ／ｍｏｌ〜５０，０００ｇ／ｍｏｌであることができるが、これに限定されるものではない。例えば、上記ポリカーボネート樹脂は、所望の流動性を満足させるために、重量平均分子量（Ｍｗ）が異なる２種以上のポリカーボネート樹脂を混合して使用することができる。
【００３０】
上記ポリカーボネート樹脂は、前記樹脂組成物の総量に対して５０〜９０重量％で含まれることができ、例えば６０〜９０重量％、例えば７０〜９０重量％、例えば７５〜８５重量％、例えば７５〜８０重量％で含まれ得る。上記ポリカーボネート樹脂が上記含有量の範囲内に含まれる場合、優れた剛性および衝撃強度などの機械的物性に優れた樹脂組成物を提供することができる。
【００３１】
（Ｂ）無機フィラー
本発明の一実施形態による樹脂組成物は、ポリカーボネート樹脂の熱分解を防止するために無機フィラー（Ｂ）を含む。例えば、前記無機フィラーは、後述するグリシジル基を含むポリオレフィン系樹脂と配位（ｃｏｏｒｄｉｎａｔｉｏｎ）することによって、ポリカーボネートの熱分解を防止することができる。
【００３２】
一例として、前記無機フィラーは、炭酸カルシウム、タルクおよび珪灰石のうちの少なくとも１つを含むことができる。
【００３３】
一例として、前記無機フィラーは、炭酸カルシウム、タルクおよび珪灰石のうちの少なくとも２つを含むことができる。
【００３４】
一例として、前記無機フィラーは、炭酸カルシウム、タルクおよび珪灰石を全て含むことができる。
【００３５】
前記無機フィラーは、前記樹脂組成物の総重量に対して３〜３０重量％で含まれ得る。例えば、前記無機フィラーは、樹脂組成物の総重量に対して５〜３０重量％、例えば１０〜３０重量％、例えば１５〜３０重量％、例えば５〜２０重量％、例えば１０〜２０重量％、例えば１５〜２０重量％で含まれ得る。上記無機フィラーの含有量が上記の範囲を外れる場合、樹脂組成物の機械的物性および耐熱性が低下する可能性がある。
【００３６】
前記無機フィラーは、前記炭酸カルシウム、前記タルクおよび前記珪灰石からなる群から選択される第１無機フィラー、ならびに前記炭酸カルシウム、前記タルクおよび前記珪灰石からなる群から選択され、前記第１無機フィラーとは異なる第２無機フィラーを含むことができる。この時、前記第１無機フィラーおよび前記第２無機フィラーは、１：９〜９：１の重量比で含まれる。
【００３７】
一例として、前記第１無機フィラーは炭酸カルシウムであり、前記第２無機フィラーはタルクであり得、前記無機フィラーは、前記炭酸カルシウムおよび前記タルクを１：９〜９：１の重量比で含むことができる。
【００３８】
一例として、前記第１無機フィラーは炭酸カルシウムであり、前記第２無機フィラーは珪灰石であり得、前記無機フィラーは、前記炭酸カルシウムおよび前記珪灰石を１：９〜９：１の重量比で含むことができる。
【００３９】
一例として、前記第１無機フィラーはタルクであり、前記第２無機フィラーは珪灰石であり得、前記無機フィラーは、前記タルクおよび前記珪灰石を１：９〜９：１の重量比で含むことができる。
【００４０】
一例として、前記無機フィラーは、無機フィラーの総重量に対して上記炭酸カルシウムを４０〜６０重量部、上記タルクを２０〜４０重量部、および上記珪灰石を２０〜４０重量部含むことができる。一例として、上記炭酸カルシウムを４０〜５０重量部、上記タルクを２０〜３０重量部、および上記珪灰石を３０〜４０重量部含むことができる。一例として、上記炭酸カルシウムを４０〜４５重量部、上記タルクを２０〜２５重量部、および上記珪灰石を３０〜３５重量部含むことができる。
【００４１】
（Ｃ）グリシジル基を含むポリオレフィン系樹脂
本発明の一実施形態による樹脂組成物は、グリシジル基を含むポリオレフィン系樹脂を含むことによって、優れた熱安定性を示す。例えば、前記グリシジル基を含むポリオレフィン系樹脂は、前記無機フィラーと配位を誘導して、ポリカーボネート樹脂表面の末端−ＯＨ基と結合することによって、ポリカーボネート樹脂の熱分解を防止することができる。
【００４２】
上記グリシジル基を含むポリオレフィン系樹脂は、例えば、グリシジル基を有するオレフィンの単独重合体、またはオレフィンとグリシジル基を有する不飽和単量体との共重合体、またはオレフィン重合体に対してグリシジル基を有する不飽和単量体を共重合したものでもよく、上記共重合体はグラフト共重合体、ランダム共重合体、またはブロック共重合体であってもよい。
【００４３】
上記オレフィンとしてはエチレン、プロピレン、１−ブテン、イソブチレン、２−ブテン、シクロブテン、１−ペンテン、１−ヘキセン、４−メチル−１−ペンテン、１−オクテン、３−メチル−１−ブテン、４−メチル−１−ブテン、シクロペンテン、１−ヘキセン、シクロヘキセン、１−オクテン、１−デセンおよび１−ドデセンなどを、単独でまたは２種以上組み合わせて使用してもよく、これに限定されるものではない。
【００４４】
一例として、前記グリシジル基を有する不飽和単量体としては、例えば、グリシジルアクリレート、グリシジルメタクリレート、ビニルグリシジルエーテル、アリルグリシジルエーテル、メタクリルグリシジルエーテル、２−メチルアリルグリシジルエーテル、スチレン−ｐ−グリシジルエーテルなどが挙げられ、これらは単独で、または２種以上組み合わせて用いてもよい。
【００４５】
一例として、前記グリシジル基を含むポリオレフィン系樹脂は、エポキシ基を有するポリエチレン骨格を含むものであり得、例えば、エチレングリシジルメタクリレート共重合体にスチレン系重合体またはアクリロニトリル−スチレン共重合体が共重合されたポリオレフィン系樹脂であり得る。例えば、エチレン−グリシジルメタクリレートグラフトスチレンアクリロニトリル（Ｅｔｈｙｌｅｎｅ−ｇｌｙｃｉｄｙｌ  ｍｅｔｈａｃｒｙｌａｔｅ  ｇｒａｆｔｅｄ  ｓｔｙｒｅｎｅ  ａｃｒｙｌｏｎｉｔｒｉｌｅ）であり得る。
【００４６】
上記グリシジル基を含むポリオレフィン系樹脂は、上記樹脂組成物１００重量部に対して０．１〜１０重量部含まれ得る。例えば０．１〜７重量部、例えば０．１〜５重量部、例えば０．１〜３重量部で含まれ得る。上記グリシジル基を含むポリオレフィン系樹脂が上記の範囲を満足する場合、熱安定性を確保することができる。
【００４７】
（Ｄ）リン系難燃剤
本発明の一実施形態による樹脂組成物は、リン系難燃剤を含む。上記リン系難燃剤は、樹脂組成物の難燃性などを向上させるためのものであって、難燃性樹脂組成物に使用される通常のリン系難燃剤を使用することができる。例えば、リン酸（ｐｈｏｓｐｈａｔｅ）化合物、ホスホネート（ｐｈｏｓｐｈｏｎａｔｅ）化合物、ホスフィナート（ｐｈｏｓｐｈｉｎａｔｅ）化合物、ホスフィンオキシド（ｐｈｏｓｐｈｉｎｅ  ｏｘｉｄｅ）化合物、ホスファゼン（ｐｈｏｓｐｈａｚｅｎｅ）化合物、これらの金属塩などのリン系難燃剤を使用することができる。上記リン系難燃剤は、単独で使用したり、２種以上混合して使用したりすることができる。
【００４８】
一例として、上記リン系難燃剤は、下記化学式２で表されるリン酸エステル化合物またはその混合物を使用することができるが、これらに限定されるものではない。
【００４９】
【化２】
2021502460.tif 000003
【００５０】
上記化学式２において、
Ｒ１１、Ｒ１２、Ｒ１４およびＲ１５は、それぞれ独立して、水素、置換もしくは非置換の炭素数６〜２０のアリール基、置換もしくは非置換の炭素数７〜３０のアリールアルキル基、またはこれらの組み合わせであり、
Ｒ１３は、置換もしくは非置換の炭素数６〜２０のアリーレン基、または置換もしくは非置換の炭素数７〜３０のアリールアルキル基であり、
ｌは、０〜４の整数である。
【００５１】
一例として、前記化学式２で表されるリン酸エステル系化合物の例としては、ｎが０である場合、ジフェニルホスフェートなどのジアリルホスフェート、トリフェニルホスフェート、トリクレシルホスフェート、トリキシリレニルホスフェート、トリ（２，６−ジメチルフェニル）ホスフェート、トリ（２，４，６−トリメチルフェニル）ホスフェート、トリ（２，４−ジ−ｔｅｒｔ−ブチルフェニル）ホスフェート、トリ（２，６−ジメチルフェニル）ホスフェートなどが挙げられ、ｎが１である場合、ビスフェノール−Ａビス（ジフェニルホスフェート）、レゾシノールビス（ジフェニルホスフェート）、レゾシノールビス［ビス（２，６−ジメチルフェニル）ホスフェート］、レゾシノールビス［ビス（２，４−ジ−ｔｅｒｔ−ブチルフェニル）ホスフェート］、ヒドロキノンビス［ビス（２，６−ジメチルフェニル）ホスフェート］、ヒドロキノンビス［ビス（２，４−ジ−ｔｅｒｔ−ブチルフェニル）ホスフェート］などが挙げられるが、これらに限定されるものではない。また、上記リン酸エステル系化合物は、単独でまたは２種以上の混合物の形態で適用することができる。
【００５２】
上記リン系難燃剤は、前記樹脂組成物１００重量部に対して５〜２５重量部含まれ得る。一例として、上記リン系難燃剤は、樹脂組成物１００重量部に対して１０〜２５重量部、例えば１５〜２５重量部含まれ得る。上記の範囲のリン系難燃剤は、前記樹脂組成物の他の物性を損なうことなく、難燃性を向上させることができる。
【００５３】
本発明の一実施形態による樹脂組成物は、上記の構成成分に加えて、それぞれの用途に応じて酸化防止剤、紫外線安定剤、蛍光増白剤、離型剤、核剤、滑剤、帯電防止剤、安定剤、補強剤、顔料または染料などの着色剤などの他の添加剤をさらに含むことができる。例えば、上記他の添加剤は、前記樹脂組成物１００重量部に対して０．１〜１０重量部含まれ得るが、これらに限定されない。
【００５４】
本発明の一実施形態による成形品は、前記樹脂組成物から製造される。一例として、前記樹脂組成物は、上記の構成成分と他の添加剤を同時に混合した後、押出機内で溶融押出してペレット形状に製造することができる。前記製造されたペレットは、射出成形、押出成形、真空成形、キャスティング成形などの多様な成形方法により多様な成形品に製造され得る。
【００５５】
一例として、上記成形品は、耐衝撃性、熱安定性、および難燃性などに全て優れるので、これらの物性が同時に要求される自動車部品や、外装材をはじめとするテレビ、洗濯機、カセットプレイヤ、ＭＰ３、ＤＭＢ、ナビゲーション、携帯電話、電話機、ゲーム機、オーディオプレーヤ、モニター、コンピュータ、プリンタ、コピー機などの電気電子製品のハウジング製造に用いられる。
【００５６】
発明を実施するための形態
以下、本発明の好ましい実施例を通じて本発明の構成および作用をより詳しく説明する。ただし、これは本発明の好ましい例として提示したものであり、いかなる意味でも本発明をこれによって制限するものと解釈されることはない。
【００５７】
（実施例）
実施例１〜６および比較実施例１〜３
下記の実施例および比較実施例で使用される各成分の仕様は次の通りである：
（Ａ）ポリカーボネート樹脂
ＩＳＯ  １１３３によって測定した流動指数（３００℃、１．２ｋｇ）が１９±２．０ｇ／１０ｍｉｎ（メーカー：ロッテ先端素材株式会社）
（Ｂ）無機フィラー
（Ｂ−１）炭酸カルシウム
Ｂｕｌｋ  ｄｅｎｓｉｔｙ：０．３〜０．６（メーカー：ＯＭＹＡ社）
（Ｂ−２）タルク
Ｂｕｌｋ  ｄｅｎｓｉｔｙ：０．４〜０．６、Ｍｏｉｓｔｕｒｅ：Ｍａｘ  ０．３５（メーカー：ＨＡＩＣＨＥＮＧ  ＸＩＮＤＡ  ＭＩＮＩＮＧ  ＩＮＤＵＳＴＲＹ）
（Ｂ−３）珪灰石（Ｗｏｌｌａｓｔｏｎｉｔｅ）
Ｂｕｌｋ  ｄｅｎｓｉｔｙ：０．３〜０．６、Ｍｏｉｓｔｕｒｅ：Ｍａｘ０．５（メーカー：ＮＹＣＯ社）
（Ｃ）グリシジル基を含むポリオレフィン系樹脂
エチレン−グリシジルメタクリレートグラフトスチレンアクリロニトリル（Ｅｔｈｙｌｅｎｅ−ｇｌｙｃｉｄｙｌ  ｍｅｔｈａｃｒｙｌａｔｅ  ｇｒａｆｔｅｄ  ｓｔｙｒｅｎｅ  ａｃｒｙｌｏｎｉｔｒｉｌｅ、メーカー：ＮＯＦ  Ｃｏｒｐｏｒａｔｉｏｎ、商品名：Ｍｏｄｉｐｅｒ（登録商標）Ａ４４００）
（Ｄ）リン系難燃剤
ビスフェノール−Ａビス（ジフェニルホスフェート）（Ｂｉｓｐｈｅｎｏｌ−Ａ  ｂｉｓ（ｄｉｐｈｅｎｙｌ  ｐｈｏｓｐｈａｔｅ、ＢＤＰ）（メーカー：Ｙｏｋｅ社）
上記各構成成分を下記表１の組成および含有量に応じて、各実施例１〜６および比較実施例１〜３による樹脂組成物を溶融、混練、押出してペレットを製造した。この時、押出は、Ｌ／Ｄ（長さ／直径）＝３６、直径４５ｍｍの二軸押出機を用いてバレル温度２３０℃〜３００℃で加工してペレットに製造した。前記製造されたペレットを８０℃で４時間以上乾燥した後、２５０℃の射出機（１５０トンシングル（ｓｉｎｇｌｅ）射出機）で射出して試験片を製造した。
【００５８】
【表１】
2021502460.tif 000004
【００５９】
（重量部：前記（Ａ）および（Ｂ）を含む樹脂組成物１００重量部に対する重量部）。
【００６０】
評価
上記実施例１〜６および比較実施例１〜３により製造された試験片に対して、下記の方法で滞留熱安定性およびノッチ付きアイゾット衝撃強さを評価し、その結果を下記表２に示した。
【００６１】
滞留熱安定性
上記の組成で構成された樹脂組成物をＬ／Ｄ＝３６、直径４５ｍｍの二軸押出機を用いてバレル温度２３０℃〜３００℃で加工してペレットに製造した。前記製造されたペレットを８０℃で４時間以上乾燥した後、２５０℃の射出機（１５０トンシングル（ｓｉｎｇｌｅ）射出機）のスクリュー内で６００秒間滞留した後、射出して射出された表面のＧａｓ発生の程度により滞留熱安定性を分類して評価した。
【００６２】
滞留熱安定性：（Ｂｅｓｔ）１−２−３−４−５（Ｗｏｒｓｔ）。
【００６３】
ノッチ付きアイゾット衝撃強さ
ノッチ付きアイゾット衝撃強さは、１／８”試験片に対してＡＳＴＭ  Ｄ２５６規格により測定した。
【００６４】
【表２】
2021502460.tif 000005
【００６５】
上記表２から分かるように、無機フィラーを単独で使用する比較実施例１〜３に比べて、無機フィラーとともにグリシジル基を含むポリオレフィン系樹脂を一緒に含む実施例１〜６の樹脂組成物が滞留時に熱安定性および耐衝撃性に優れていることを確認することができた。
【００６６】
本発明の単純な変形ないし変更は、この分野の通常の知識を有する者によって容易に実施することができ、このような変形や変更はいずれも本発明の範囲に含まれるものと見ることができる。
【手続補正書】
【提出日】令和2年5月8日(2020.5.8)
【手続補正１】
【補正対象書類名】特許請求の範囲
【補正対象項目名】全文
【補正方法】変更
【補正の内容】
【特許請求の範囲】
【請求項１】
（Ａ）ポリカーボネート樹脂；
（Ｂ）炭酸カルシウム、タルクおよび珪灰石のうちの少なくとも１つを含む無機フィラー；
（Ｃ）グリシジル基を含むポリオレフィン系樹脂；ならびに
（Ｄ）リン系難燃剤を含む、樹脂組成物。
【請求項２】
前記無機フィラーの含有量は、前記樹脂組成物の総重量に対して３〜３０重量％である、請求項１に記載の樹脂組成物。
【請求項３】
前記無機フィラーは、前記炭酸カルシウム、前記タルクおよび前記珪灰石からなる群から選択される第１無機フィラー、ならびに前記炭酸カルシウム、前記タルクおよび前記珪灰石からなる群から選択され、前記第１無機フィラーとは異なる第２無機フィラーを含み、
前記第１無機フィラーおよび前記第２無機フィラーは１：９〜９：１の重量比で含まれる、請求項１または２に記載の樹脂組成物。
【請求項４】
前記グリシジル基を含むポリオレフィン系樹脂は、エポキシ基を有するポリエチレン骨格を含む、請求項１〜３のいずれか１項に記載の樹脂組成物。
【請求項５】
前記グリシジル基を含むポリオレフィン系樹脂は、エチレングリシジルメタクリレート共重合体にスチレン系重合体またはアクリロニトリル−スチレン共重合体が共重合された、請求項１〜４のいずれか１項に記載の樹脂組成物。
【請求項６】
前記グリシジル基を含むポリオレフィン系樹脂は、前記樹脂組成物１００重量部に対して０．１〜１０重量部含まれる、請求項１〜５のいずれか１項に記載の樹脂組成物。
【請求項７】
前記リン系難燃剤はビスフェノール−Ａビス（ジフェニルホスフェート）である、請求項１〜６のいずれか１項に記載の樹脂組成物。
【請求項８】
前記リン系難燃剤は、前記樹脂組成物１００重量部に対して５〜２５重量部含まれる、請求項１〜７のいずれか１項に記載の樹脂組成物。
【請求項９】
請求項１〜８のいずれか１項に記載の樹脂組成物から製造される、成形品。
【国際調査報告】
2021502460.tif 000006
2021502460.tif 000007
2021502460.tif 000008
2021502460.tif 000009